(57)【要約】【課題】光透過性基板上にブラックマトリクスを形成し、前記ブラックマトリクスの開口部にインクジェット方式により着色インクを滴下し、着色したインク皮膜からなる画素部の当該画素内の平坦性を改善したカラーフィルタの製造方法を提供すること。【解決手段】（ａ）ブラックマトリクスの開口部開口部に一回目の着色インクを滴下した後硬化させる工程、次いで、（ｂ）ブラックマトリクスの開口部に二回目の着色インクを滴下した後硬化させる工程を含み、前記（ａ）一回目の着色インクを滴下して硬化させた後の開口部中央部の着色インク皮膜の膜厚（Ｔ１）とブラックマトリクスに接する開口部周縁部の着色インク皮膜の膜厚（Ｔ２）が、Ｔ１≦Ｔ２の関係を満たすことを特徴とするカラーフィルタの製造方法である。【選択図】図１
2010197560.tif 000002
【特許請求の範囲】
【請求項１】
光透過性基板上にブラックマトリクスを形成し、前記ブラックマトリクスの開口部にインクジェット方式により着色インクを滴下し、着色したインク皮膜からなる画素部を形成するカラーフィルタの製造方法であって、
（ａ）前記開口部に一回目の着色インクを滴下した後硬化させる工程、次いで、
（ｂ）前記開口部に二回目の着色インクを滴下した後硬化させる工程
を含み、前記（ａ）一回目の着色インクを滴下して硬化させた後の開口部中央部の着色インク皮膜の膜厚（Ｔ１）とブラックマトリクスに接する開口部周縁部の着色インク皮膜の膜厚（Ｔ２）が、Ｔ１≦Ｔ２の関係を満たすことを特徴とするカラーフィルタの製造方法。
【請求項２】
光透過性基板上にブラックマトリクスを形成し、前記ブラックマトリクスの開口部にインクジェット方式により着色インクを滴下し、着色したインク皮膜からなる画素部を形成するカラーフィルタの製造方法であって、
（ａ）前記開口部に一回目の着色インクを滴下した後硬化させる工程、次いで、
（ｂ）前記開口部に二回目の着色インクを滴下した後硬化させる工程
を含み、前記（ａ）一回目の着色インクを滴下して硬化させた後の開口部の着色インク皮膜の形状は、中央部が凹む凹形状を呈することを特徴とするカラーフィルタの製造方法。
【請求項３】
前記着色インクに含まれるバインダー樹脂がポリエステル系樹脂、アクリル系樹脂、エポキシ系樹脂、メラミン系樹脂、ベンゾグアナミン系樹脂からなる群から選ばれる１つ以上の熱硬化性樹脂であることを特徴とする請求項１又は請求項２に記載のカラーフィルタの製造方法。
【請求項４】
前記着色インクが有機溶剤に顔料をインク全体の重量に対して少なくとも５％以上の濃度で分散させたものであることを特徴とする請求項１から請求項３のいずれか１項に記載のカラーフィルタの製造方法。
【請求項５】
前記着色インクが熱硬化性を有することを特徴とする請求項１から請求項４のいずれか１項に記載のカラーフィルタの製造方法。
【請求項６】
前記着色インクの粘度が、１〜２０ｍＰａ・ｓの範囲にあることを特徴とする請求項１から請求項５のいずれか１項に記載のカラーフィルタの製造方法。
【発明の詳細な説明】
【技術分野】
【０００１】
本発明は、カラー液晶ディスプレー等に使用される、インクジェット方式を用いてする平坦なカラーフィルタの製造方法に関する。
【背景技術】
【０００２】
近年、携帯電話やパーソナルコンピュータ、薄型カラーテレビと、表示部の大面積化に伴い、カラー液晶ディスプレーの需要が増加している。しかしながら、需要の増加に合わせてカラー液晶ディスプレーの低価格化の進行も著しく、部材の中でもコスト的に比重の高いカラーフィルタに対するコストダウンの要求が強くなっている。
【０００３】
このカラーフィルタにおいては、光透過性基板上に所定のパターンよりなる遮光層（ブラックマトリックス、以下、ＢＭと記す）が設けられ、このＢＭの開口部（一画素に相当）に、通常赤（Ｒ）、緑（Ｇ）、青（Ｂ）の３原色の着色層が規則的に形成され配置されている。Ｒ、Ｇ、Ｂのそれぞれの画素に対応する電極をＯＮ、ＯＦＦさせることで液晶がシャッタとして作動し、Ｒ、Ｇ、Ｂのそれぞれの画素を通過する光の量を制御してカラー表示が行われるものである。
【０００４】
従来から行われているカラーフィルタ基板上の着色層の製造方法としては、例えば染色法が挙げられる。この染色法は、ガラス基板上に、まず染色される水溶性の透明な高分子材料をフォトリソグラフィー工程により所望の位置にパターニングした後、得られた透明なパターンを染料水溶液に浸漬して透明なパターンを染色する。これを位置を変えて３回繰り返すことによりＲ、Ｇ、Ｂの着色画素からなるカラーフィルタとするものである。
【０００５】
また、他の方法としては顔料分散法がある。この方法は、基板上に顔料を分散した感光性樹脂層を形成し、これをフォトリソグラフィ法でパターニングすることにより着色した画素パターンを得る。さらに、この工程を３回繰り返すことにより、Ｒ、Ｇ、Ｂの着色画素を形成する。
【０００６】
さらに、他の方法としては、熱硬化樹脂に着色顔料を分散させて着色インクとし、Ｒ、Ｇ、Ｂごとに３回印刷を行った後、樹脂を加熱硬化させる方法等を挙げることができる。しかしながら、いずれの方法も、Ｒ、Ｇ、Ｂの３色を着色するために、同一の工程を３回繰り返す必要があり、同様の工程を繰り返すと歩留まりが低下してコスト高になるという問題がある。顔料分散法では、現像工程で感光性樹脂を除去するので感光性樹脂がムダになるというデメリットもある。
【０００７】
さらにまた、近年、別のカラーフィルタの製造方法として、インクジェット方式を利用したカラーフィルタの製造方法が、染色法および顔料分散法に比べて工程数が少なく低コスト化が可能な方法として検討されている。しかしながら、インクジェット方式には、各着色領域の画素の混色が避けられず、カラーフィルタとしての品質は劣るという問題がある。
【０００８】
インクジェット方式を用いた高品質なカラーフィルタの製造方法として、例えば、特許文献１には、仕切りパターン（ＢＭ）の側壁の臨界表面張力と、仕切りパターンによって区画された間隙（ＢＭ開口部）に露出する下地のガラス表面の臨界表面張力との中間の表面張力を有する着色インクを用いることで、着色インクの滴下の際、ガラス基板上の所望する着色領域以外への着色インクの広がりを防止できるとの記載がある。
【０００９】
また、特許文献２、特許文献３には、ＢＭに含フッ素化合物及び／または含ケイ素化合物を含有させると、滴下工程におけるインクにじみと混色を防止するための仕切り壁とすることができると記載されている。
【００１０】
また、特許文献４には、ＢＭ上部の撥インク性と、ＢＭで区画された領域内の露出したガラス表面の撥インク性を、水の接触角で、それぞれ、９０〜１２０°、３０°以下と制御することにより、画素部での着色インクの広がりを良好にし、遮光パターン上部では、着色インクが付着しにくくなり、そうすることで、色抜けのない着色画素からなるカラーフィルタを製造する技術が開示されている。ここでは、ＢＭで区画された領域内画素部のＢＭ開口部で露出したガラス表面を親インク処理剤により表面処理し、撥インク性をコントロールしている。
【００１１】
更に近年、ハイビジョン対応の大型液晶テレビ等の市場拡大に伴い、液晶表示装置等への高精細化の要求が高まっている。しかし、インクジェット方式に特有の着色層の「平坦化不良」による着色画素内での色ムラ、及び複数の画素にわたるスケールの大きな色ムラ等が生じる不具合や、パネル化した際の基板間に挟まれた液晶分子の配向不良などの不具合が発生しやすいという問題がある。
【００１２】
これらの問題については、特許文献５に、表面張力が特定範囲のインクを、隔壁で囲まれた領域の容積の３〜１０倍のインク滴下をすることで平坦化する技術が開示されている。また、別の平坦化技術として、特許文献６には、インクの物性や滴下の量、光透過性基板表面のインク濡れ性を制御して、各着色部における最厚部と最薄部の膜厚差が０．５μｍ以下、着色部の最薄部とＢＭの厚さとの差を０．５μｍ以下とする技術が開示され、特許文献７には、乾燥、硬化工程におけるインク体積の収縮時に、インクが隔壁に良く馴染むようにすることで、画素周縁部の膜厚が隔壁の８０％以上で、画素の平均膜厚が隔壁の８０％未満で、画素の平均膜厚に対する最大・最小膜厚の差が２０％以下とする技術が開示されている。
【００１３】
さらにまた、特許文献８には、インクの滴下及び硬化工程を複数回繰り返して、着色部を形成することで画素内平坦化を図る技術が開示されている。しかし、昨今ではフォトリソ法で製造したカラーフィルタと同等の平坦性が要求されてきており、目標達成に程遠いのが現状である。
【先行技術文献】
【特許文献】
【００１４】
【特許文献１】特開平６−３４７６３７号公報
【特許文献２】特開平７−３５９１５号公報
【特許文献３】特開平７−３５９１７号公報
【特許文献４】特開平９−２０３８０３号公報
【特許文献５】特開平１１−２０２１２４号公報
【特許文献６】特開２０００−８９０２３号公報
【特許文献７】特開２００２−１４８４２９号公報
【特許文献８】特開２００４−３２５７３６号公報
【発明の概要】
【発明が解決しようとする課題】
【００１５】
本発明は、以上のような事情のもとになされたもので、インクジェット方式を用いてカラーフィルタを製造するに際し、画素内の着色インク皮膜の平坦性を一段と改善したカラーフィルタの製造方法を提供することを目的とした。
【課題を解決するための手段】
【００１６】
本発明の請求項１に係る発明は、光透過性基板上にブラックマトリクスを形成し、前記ブラックマトリクスの開口部にインクジェット方式により着色インクを滴下し、着色したインク皮膜からなる画素部を形成するカラーフィルタの製造方法であって、
（ａ）前記開口部に一回目の着色インクを滴下した後硬化させる工程、次いで、
（ｂ）前記開口部に二回目の着色インクを滴下した後硬化させる工程
を含み、前記（ａ）一回目の着色インクを滴下して硬化させた後の開口部中央部の着色インク皮膜の膜厚（Ｔ１）とブラックマトリクスに接する開口部周縁部の着色インク皮膜の膜厚（Ｔ２）が、Ｔ１≦Ｔ２の関係を満たすことを特徴とするカラーフィルタの製造方法としたものである。
【００１７】
本発明の請求項２に係る発明は、光透過性基板上にブラックマトリクスを形成し、前記ブラックマトリクスの開口部にインクジェット方式により着色インクを滴下し、着色したインク皮膜からなる画素部を形成するカラーフィルタの製造方法であって、
（ａ）前記開口部に一回目の着色インクを滴下した後硬化させる工程、次いで、
（ｂ）前記開口部に二回目の着色インクを滴下した後硬化させる工程
を含み、前記（ａ）一回目の着色インクを滴下して硬化させた後の開口部の着色インク皮膜の形状は、中央部が凹む凹形状を呈することを特徴とするカラーフィルタの製造方法としたものである。
【００１８】
本発明の請求項３に係る発明は、前記着色インクに含まれるバインダー樹脂がポリエステル系樹脂、アクリル系樹脂、エポキシ系樹脂、メラミン系樹脂、ベンゾグアナミン系樹脂からなる群から選ばれる１つ以上の熱硬化性樹脂であることを特徴とする請求項１又は請求項２に記載のカラーフィルタの製造方法としたものである。
【００１９】
本発明の請求項４に係る発明は、前記着色インクが有機溶剤に顔料をインク全体の重量に対して少なくとも５％以上の濃度で分散させたものであることを特徴とする請求項１から請求項３のいずれか１項に記載のカラーフィルタの製造方法としたものである。
【００２０】
本発明の請求項５に係る発明は、前記着色インクが熱硬化性を有することを特徴とする請求項１から請求項４のいずれか１項に記載のカラーフィルタの製造方法としたものである。
【００２１】
本発明の請求項６に係る発明は、前記着色インクの粘度が、１〜２０ｍＰａ・ｓの範囲にあることを特徴とする請求項１から請求項５のいずれか１項に記載のカラーフィルタの製造方法としたものである。
【発明の効果】
【００２２】
請求項１に記載の発明によれば、前記ＢＭで区画された開口部に着色インクを滴下する工程を２回に分けて行うことで、１回目の滴下では、インクが隔壁によって囲まれた領域内の隅々まで十分に且つ中央部の膜厚が周辺部より薄くなるように拡がり、その形状を保ったまま硬化する。２回目に滴下されたインクは、下地が同系の材料であるのと隔壁のため中央部が盛り上がるような性質があり、１回目の凹形状と２回目の凸形状が相殺する結果、インク皮膜の画素内平坦性が向上する。また、１回目の滴下で十分にインキが拡がるので白抜けも少なくなる。
【００２３】
請求項２に記載の発明は、上記に記載した効果を呈するように、１回目のインク皮膜の形状を凹形状に特定したものである。
【００２４】
請求項３から請求項４に記載の発明は、１回目のインク皮膜の形状が凹形状に、２回目
のインク皮膜の形状が該形状を相殺するようにインク組成を特定したものである。
【００２５】
加えて、請求項３に記載の発明によれば、加熱工程で着色インクを硬化させることができ、平坦性に優れ、混色、白抜け、色ムラのない着色部を備えた信頼性の高いカラーフィルタを製造することができる。
【００２６】
請求項４に記載の発明によれば、インク濃度を係る範囲に設定することで、開口部に滴下すべきインク量が過剰となることがなく、したがって隣接する開口部にあふれ出すことがない。
【００２７】
請求項５に記載の発明は、請求項３に記載の発明と同様の効果がある。
【００２８】
請求項６に記載の発明によれば、ノズルからの不吐出、ミスディレクションを防ぐことができ、その結果、インク皮膜の厚みが均一で白抜け及び混色等のない着色部を備えたカラーフィルタを製造することができる。
【図面の簡単な説明】
【００２９】
【図１】本発明になるカラーフィルタの製造方法を、側面視の断面図を用いて工程順に説明する図である。
【発明を実施するための形態】
【００３０】
以下、本発明になるカラーフィルタの製造方法を一実施形態に基づいて、図面を参照して説明する。
【００３１】
図１は、カラーフィルタの製造過程を、側面視の断面図で工程順に示した工程図である。
【００３２】
まず、光透過性の基板１上に（図１（ａ））、図１（ｂ）に示すように隔壁（ＢＭ）を形成するための感光性黒色着色組成物２を塗布する。
【００３３】
基板１は、カラーフィルタ用の基板としての透明性や、機械的強度の特性を満足するものであれば、ポリカーボネート、ポリエーテルサルフィン、及びポリアクリレート等のプラスチックシート及びプラスチックフィルムなどでも良いが、一般的にはガラス基板を用いる。
【００３４】
感光性黒色着色組成物２は、黒色顔料、インク用バインダー樹脂、光重合開始剤、撥水剤等を溶媒に分散して製造されたものである。一般に、感光性着色組成物は、例えばバーコーター、ロールコーター、スピンコーター、ダイコーター、グラビアコーター等の塗布方法を用いて基板１上に塗布することができる。
【００３５】
感光性黒色着色組成物２を組成する黒色顔料としては、有機黒色顔料、無機黒色顔料の一般的な顔料を用いることができる。例えば、有機顔料、カーボンブラック、アニリンブラック、黒鉛、酸化チタン、鉄黒などを単体あるいは混合して用いるものである。
【００３６】
ここで、感光性黒色着色組成物２に含ませる撥水剤とは、ＢＭの開口部に着色組成物を滴下して充填する時に、ＢＭ上部で該着色組成物をはじき、隣接する画素へＢＭを越えて侵入するのを防止する役割を有するものである。撥水剤の材料は特には限定されないが、フッ素化合物や、ケイ素化合物が撥水性に優れるために好ましい。
【００３７】
ＢＭ膜厚に関しては、薄すぎると（＜０．１μｍ）、ＢＭ開口部に着色組成物の充填時
に着色組成物が隣接する画素へ容易に侵入しやすくなる、また仕上がりの画素形状が凸形状をとり易くなる等の懸念があるために好ましくない。一方、ＢＭ膜厚が厚くなりすぎるのも（＞２．５μｍ）、ＢＭと着色皮膜の段差が大きくなりすぎるために好ましくない。
【００３８】
また、ＢＭの開口率は、カラーフィルタの明度を高くするためには６０％以上であることが好ましい。
【００３９】
また、撥水剤は過剰に含有させると、ＢＭ形成工程の最終工程であるポストベーク（本硬化）の際に、撥水剤が蒸発し、ＢＭ開口部に露出したガラス基板表面に薄く付着することがある。そうなると、着色インクを滴下してもガラス基板表面とインクとの濡れ性が悪くなり、開口部内に当該インクが均一に拡がらず、白抜けや色ムラが発生する一因となる。
【００４０】
撥水剤の具体的な例を挙げると、主鎖または側鎖に有機シリコーンやアルキルフルオロ基を有するもので、シロキサン成分を含むシリコーン樹脂やシリコーンゴム、この他にはフッ化ビニリデン、フッ化ビニル、三フッ化エチレン等やこれらの共重合体等のフッ素樹脂などを挙げることができるが、これらに限定されるものではない。
【００４１】
次に、フォトマスクを介して感光性黒色着色組成物２に光照射を行い、感光性黒色着色組成物２を所定パターンに光硬化させ、次いで現像等の処理を行うことにより、図１（ｃ）に示すように、ＢＭパターン３を有する基板１を得ることができる。
【００４２】
一般に、感光性着色組成物の露光手段としては、例えば、超高圧水銀灯、高圧水銀灯、低圧水銀灯、キセノンランプ、ハロゲンランプ等のラジカル重合性化合物が反応する波長の光を放出するものを使用することができる。
【００４３】
ＢＭパターン３の形成後、定法の洗浄工程（水洗浄、エアー洗浄等）を行った後、所定温度に加熱（ポストベーク）を行うことが出来る。これにより、パターン化された樹脂層を十分に熱硬化することができ、且つＢＭ表面から撥インク剤を放散させることにより、ＢＭの撥インク性をより効果的なものとすることが出来る。加熱温度は、例えば１２０℃〜２５０℃であり、加熱時間は、３分〜６０分程度である。
【００４４】
その後、図１（ｄ）に示すように、インクジェット記録装置を用いて、インクジェットヘッド５より、ＢＭ３の開口部４にＲ、Ｇ、Ｂの各色のインク６ａ〜６ｃを所定量滴下して下塗りする（以下、１回目の滴下で形成した層を下塗り層と記す）。
【００４５】
インクジェットに用いる装置としては、インク吐出方法の相違によりピエゾ変換方式と熱変換方式があるが、ピエゾ変換方式の装置を用いることが望ましい。また、インクジェット装置のインクの液滴化周波数は５〜１００ｋＨｚ程度が望ましい。また、インクジェット装置のノズル径は、５〜８０μｍ程度が望ましい。また、インクジェット装置はヘッドを複数個配置し、１ヘッドにノズルを６０〜５００個程度組み込んだものを用いるのが好ましい。
【００４６】
インクジェット用着色材料の顔料としては、耐候性に優れるものを用いることが好ましい。具体的にはＣ．Ｉ．Ｐｉｇｍｅｎｔ  Ｒｅｄ  ９、１９、３８、４３、９７、１２２、１２３、１４４、１４９、１６６、１６８、１７７、１７９、１８０、１９２、２０８、２１５、２１６、２１７、２２０、２２３、２２４、２２６、２２７、２２８、２４０、２５４、Ｐｉｇｍｅｎｔ Ｂｌｕｅ１５、１５：６、１６、２２、２９、６０、６４、Ｃ．Ｉ．Ｐｉｇｍｅｎｔ  Ｇｒｅｅｎ  ７、３６、Ｃ．Ｉ．Ｐｉｇｍｅｎｔ  Ｙｅｌｌｏｗ  ２０、２４、８６、８１、８３、９３、１０８、１０９、１１０、１１７、１２５、１３７、１３８、１３９、１４７、１４８、１５０、１５３、１５４、１６６、１６８、１８５、Ｃ．Ｉ．Ｐｉｇｍｅｎｔ  Ｏｒａｎｇｅ  ３６、Ｃ．Ｉ．Ｐｉｇｍｅｎｔ  Ｖｉｏｌｅｔ２３等を使用することができる。さらに所望の色相を得るために２種以上の材料を混合して用いることができる。
【００４７】
バインダー成分としては、それ自体は重合反応性のない樹脂、及び、それ自体が重合反応性を有する樹脂のいずれを用いてもよく、また、２種以上のバインダーを組み合わせて用いても良い。そして、バインダー成分を主体とし、必要に応じて、多官能のモノマーやオリゴマー、単官能のモノマーやオリゴマー、電離放射線により活性化する光重合開始剤、及び、増感剤などを配合して、電離放射線硬化性バインダー系を構成する。
【００４８】
非重合性バインダーとしては、例えば、次のモノマーの２種以上からなる共重合体を用いることができる：アクリル酸、メタクリル酸、トリメリット酸、メチルアクリレート、カプロラクトン、メチルメタクリレート、２−ヒドロキシエチルアクリレート、２−ヒドロキシエチルメタクリレート、ベンジルアクリレート、ベンジルメタクリレート、スチレン、ポリスチレンマクロモノマー、及びポリメチルメタクリレートマクロモノマーである。
【００４９】
より具体的には、メタクリル酸／ベンジルメタクリレート共重合体、メタクリル酸／ベンジルメタクリレート／スチレン共重合体、ベンジルメタクリレート／スチレン共重合体、ベンジルメタクリレートマクロモノマー／スチレン共重合体、ベンジルメタクリレート／スチレンマクロモノマー共重合体などを例示することができる。
【００５０】
一方、熱重合性官能基を有する樹脂をバインダー成分として用いる場合、例えば、次に示すようなエチレン性不飽和結合とエポキシ基を含有するモノマーの１種または２種以上を重合させた単独重合体または共重合体を用いることができる：アクリル酸グリシジル、メタクリル酸グリシジル、α−エチルアクリル酸グリシジル、α−ｎ−プロピルアクリル酸グリシジル、α−ｎ−ブチルアクリル酸グリシジル、アクリル酸−３，４−エポキシブチル、メタクリル酸−３，４−エポキシブチル、メタクリル酸−４，５−エポキシペンチル、アクリル酸−６，７−エポキシヘプチル、メタクリル酸−６，７−エポキシヘプチル、α−エチルアクリル酸−６，７−エポキシヘプチルなどの（メタ）アクリレート類；ｏ−ビニルフェニルグリシジルエーテル、ｍ−ビニルフェニルグリシジルエーテル、ｐ−ビニルフェニルグリシジルエーテル、ｏ−ビニルベンジルグリシジルエーテル、ｍ−ビニルベンジルグリシジルエーテル、ｐ−ビニルベンジルグリシジルエーテルなどのビニルグリシジルエーテル類；２，３−ジグリシジルオキシスチレン、３，４−ジグリシジルオキシスチレン、２，４−ジグリシジルオキシスチレン、３，５−ジグリシジルオキシスチレン、２，６−ジグリシジルオキシスチレン、５−ビニルピロガロールトリグリシジルエーテル、４−ビニルピロガロールトリグリシジルエーテル、ビニルフロログリシノールトリグリシジルエーテル、２，３−ジヒドロキシメチルスチレンジグリシジルエーテル、３，４−ジヒドロキシメチルスチレンジグリシジルエーテル、２，４−ジヒドロキシメチルスチレンジグリシジルエーテル、３，５−ジヒドロキシメチルスチレンジグリシジルエーテル、２，６−ジヒドロキシメチルスチレンジグリシジルエーテル、２，３，４−トリヒドロキシメチルスチレントリグリシジルエーテル、及び、１，３，５−トリヒドロキシメチルスチレントリグリシジルエーテルである。
【００５１】
分散剤は、顔料を良好に分散させるためにインク組成物中に必要に応じて配合される。分散剤としては、例えば、カチオン系、アニオン系、ノニオン系、両性、シリコーン系、フッ素系等の界面活性剤を使用できる。界面活性剤の中でも、次に例示するような高分子界面活性剤（高分子分散剤）が好ましい。
【００５２】
すなわち、高分子分散剤では、キシエチレンラウリルエーテル、ポリオキシエチレンステアリルエーテル、ポリオキシエチレンオレイルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類などの高分子界面活性剤が好ましく用いられる。
【００５３】
上記インク組成物に用いる溶剤は、特に限定されるものではなく、使用される顔料、バインダー、インクに要求される品質等に応じて選択することができる。使用する溶剤としては、例えば、プロピレングリコールモノメチルエーテルアセテート、３−メトキシブチルアセテートやプロピレングリコールモノメチルエーテルアセテート、プロピレングリコールモノメチルエーテル、カルビトールアセテート、ブチルカルビトールアセテート等が挙げられる。上記溶剤は、二種類以上を混合して用いることもできる。
【００５４】
本発明の係わるインク組成物は着色材として顔料を用いるので、あらかじめ顔料を全使用量の一部の溶剤中で分散剤と混合して分散性を付与し、得られた顔料分散体（すなわち高濃度の顔料分散液）を他の配合成分と共に残部の溶剤中に投入して混合しインク組成物とすることが多い。顔料分散体を調製するためには、３−メトキシブチルアセテートやプロピレングリコールモノメチルエーテルアセテート（ＰＧＭＥＡ）のような顔料を分散させやすい溶剤を用いる必要がある。
【００５５】
主溶剤は、以下に示すような溶剤の中から選んで用いることができる。例えば、エチレングリコールモノエチルエーテルのようなグリコールエーテル類；エチレングリコールモノメチルエーテルアセテートのようなグリコールエーテルエステル類；ジエチレングリコールモノメチルエーテルのようなグリコールオリゴマーエーテル類；ジエチレングリコールモノメチルエーテルアセテートのようなグリコールオリゴマーエーテルエステル類；酢酸、２−エチルヘキサン酸、無水酢酸のような脂肪族カルボン酸類又はその酸無水物；酢酸エチル、安息香酸プロピルのような脂肪族又は芳香族エステル類；炭酸ジエチルのようなジカルボン酸ジエステル類；３−メトキシプロピオン酸メチルのようなアルコキシカルボン酸エステル類；アセト酢酸エチルのようなケトカルボン酸エステル類；クロロ酢酸、ジクロロ酢酸のようなハロゲン化カルボン酸類；エタノール、イソプロパノール、フェノールのようなアルコール類又はフェノール類；ジエチルエーテル、アニソールのような脂肪族又は芳香族エーテル類；２−エトキシエタノール、１−メトキシ−２−プロパノールのようなアルコキシアルコール類；ジエチレングリコール、トリプロピレングリコールのようなグリコールオリゴマー類；２−ジエチルアミノエタノール、トリエタノールアミンのようなアミノアルコール類；２−エトキシエチルアセテートのようなアルコキシアルコールエステル類；アセトン、メチルイソブチルケトンのようなケトン類；Ｎ−エチルモルホリン、フェニルモルホリンのようなモルホリン類；ペンチルアミン、トリペンチルアミン、アニリンのような脂肪族又は芳香族アミン類。
【００５６】
主溶剤として使用できる溶剤の具体例としては、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、及び、コハク酸ジエチルなどを例示することができる。これらの溶剤は、顔料の分散性、分散安定性も比較的良好であり、３−メトキシブチルアセテートやプロピレングリコールモノメチルエーテルアセテート（ＰＧＭＥＡ）のような従来から顔料分散体の調製に用いられている溶剤と混合し或いは混合せずそのまま分散溶剤として用い、顔料分散体を調製することができる。
【００５７】
溶剤に分散させる顔料は、インク全体の重量に対して５％未満の濃度であると、ＢＭ開口部に着色組成物を滴下する量が多くなり、着色組成物が隣接する画素へ容易に侵入しやすくなり、混色を生じやすくなるために、５％以上の濃度範囲であることが好ましい。
【００５８】
また、着色組成物の粘度は、インクジェット方式を用いてカラーフィルタを製造するため、１〜２０ｍＰａ・ｓの範囲でなければ、不吐出、ミスディレクションによる混色等を引き起こしやすくなるために、上記粘度範囲であることが好ましい。
【００５９】
次に、図１（ｅ）に示すように、下塗りしたＲ、Ｇ、Ｂの各色のインク６ａ〜６ｃを熱処理あるいは光、電子線照射等必要な処理を施し、インク６ａ〜６ｃ中の溶剤成分を除去して硬化させることにより下塗り層７ａ〜７ｃを形成する。
【００６０】
さらに、図１（ｆ）に示すように、再び、インクジェットヘッド５を用いてＢＭ３の開口部４すなわち下塗り層７ａ〜７ｃの上から、Ｒ、Ｇ、Ｂの各色のインクを重ね塗りする（以下、重ね塗り層と記す）。
【００６１】
上記のように、下塗り層の上にさらに、下塗り層を形成したインクと同じインクを重ね塗りすることによって、インクが隔壁によって囲まれた領域内（開口部４）の隅々まで十分且つ均一に拡散することができる。すなわち、「白抜け」の問題が解消され、「色ムラ」もなく、画素内平坦性に優れたカラーフィルタ基板を得ることができる。
【００６２】
そして、図１（ｇ）に示すように、熱処理あるいは光照射等必要な処理を施し、インク中の溶剤成分を除去して硬化させることにより、着色画素８ａ〜８ｃを形成する。
【００６３】
さらに、必要に応じて保護層や透明導電膜を形成する。この場合の保護層としては、光硬化タイプ、熱硬化タイプ、或いは光熱併用硬化タイプの樹脂材料、或いは、蒸着、スパッタ等によって形成された無機膜等を用いることができ、カラーフィルタとした場合の透明性を有し、その後の透明導電膜形成プロセス、配向膜形成プロセス等に耐えうるものであれば使用可能である。また、透明導電膜は、保護層を介さずに直接着色画素上に形成してもよい。
【実施例】
【００６４】
最初にＢＭの作製手順を説明する。
ポリイミド前駆体（東レ（株）製：セミコファインＳＰ−５１０）１０重量部、カーボンブラック７．５重量部、ＮＭＰ１３０重量部、分散剤（銅フタロシアニン誘導体）５重量部、開始剤５重量部及び撥インク剤（ポリアルキルシロキサン）０．５重量部をビーズミル分散機で冷却しながら３時間分散しＢＭ組成物を調製した。調製されたＢＭ組成物を無アルカリガラス（品番１７３７：コーニング社製）上にスピンコート法により塗布した後、オーブンで９０℃２０分プリベークを行った。
【００６５】
次いで、パターン露光と、現像を行った後に、オーブンで２３０℃１時間ポストベークを行い、ＢＭを形成した。ＢＭは、開口幅１７０μｍ×５１０μｍとなるセル状パターンで、ＢＭの膜厚は２．３μｍであった。
【００６６】
赤インクについては、アクリル樹脂を、分散剤として赤色顔料Ｃ．Ｉ．Ｐｉｇｍｅｎｔ
Ｒｅｄ  ２５４（イルガフォーレッドＢ−ＣＦ：チバ・スペシャルティケミカルズ（株）製）分散時に添加し、赤色顔料ペーストを調製した。得られた赤色顔料ペーストを、カルビトールアセテートと、メラミン樹脂、および熱硬化性樹脂中に分散させ、赤インク組成物を調製した。
【００６７】
緑インクについては、アクリル樹脂を、分散剤として緑色顔料Ｃ．Ｉ．Ｐｉｇｍｅｎｔ
Ｇｒｅｅｎ  ３６（リオノールグリーン  ６ＹＫ：東洋インク製造（株）製）分散時に添加し、緑色顔料ペーストを調製した。得られた緑色顔料ペーストを、カルビトールアセテートと、メラミン樹脂、および熱硬化性樹脂中に分散させ、緑インク組成物を調製した。
【００６８】
青インクについては、アクリル樹脂を、分散剤として青色顔料Ｃ．Ｉ．Ｐｉｇｍｅｎｔ
Ｂｌｕｅ  １５；６（ヘリオゲンブルー：ＢＡＳＦ（株）製）分散時に添加し、青色顔料ペーストを調製した。得られた緑色顔料ペーストを、カルビトールアセテートと、メラミン樹脂、および熱硬化性樹脂中に分散させ、青インク組成物を調製した。
【００６９】
次いで、ピエゾ方式でノズル解像度１８０ｄｐｉのヘッドを搭載したインクジェット装置を用いて、ガラス基板上のマトリクス状ＢＭ層の開口部に前記に示す方法で調製したＲ、Ｇ、Ｂの顔料分散インクを滴下した。この時、滴下したインク量は各開口部に滴下すべき総インク量の３０％程度の量になるように調節した。インク滴下後、１００℃で３分間の熱処理、さらに１５０〜２３０℃（好ましくは１８０〜２００℃）で２０分間の熱処理を行い、前記インクを仮硬化させ、Ｒ、Ｇ、Ｂの着色部からなる下塗り層を形成した。
なお、各開口部に滴下する各インク量はいずれも、１回目と２回目の滴下量の比（１回目／２回目）が０／１００の時の画素膜厚が２．１μｍとなるようにインク量を設定した。
【００７０】
次いで、前記インクジェット装置を用いて、前記Ｒ、Ｇ、Ｂの各インクをＢＭの開口部下塗り層上に重ね塗りし、１００℃で３分間、さらに２４０℃で２０分間の熱処理を行って該インクを硬化し、Ｒ、Ｇ、Ｂの着色画素からなるカラーフィルタを形成した。
【００７１】
＜実施例および比較例＞
実施例１と同様にして、前記に示す方法で調製したＲ、Ｇ、Ｂの顔料分散インクを、１回目と２回目のインク滴下量を合計のインク滴下量は一定となるようにして変化させた、表１に示すカラーフィルタを得た。
【００７２】
これらのカラーフィルタ試料について、Ｒ、Ｇ、Ｂ各色の着色層の形状を観察し、画素内段差、濡れ性を評価した。それらの結果を表１、表２，表３に示す。
【００７３】
【表１】
2010197560.tif 000003
【００７４】
【表２】
2010197560.tif 000004
【００７５】
【表３】
2010197560.tif 000005
【００７６】
表中の温度は、一回目硬化工程の温度を示す。
【００７７】
なお、画素内段差の評価では、以下の通りとし、平坦性の程度を調べた。画素内段差とは、画素の最も厚い膜厚と最も薄い膜厚の値の差Δｔ＝Ｔｍａｘ−Ｔｍｉｎで定義され、選択して観察した画素全てで下記の数値範囲にあるかどうかで良否の判断をした。
○：平坦性良好      段差  ０≦Δｔ＜０．３
△：平坦性概ね良好  段差  ０．３≦Δｔ＜０．５
×：平坦性不良      段差  ０．５≦Δｔ
【００７８】
また、濡れ性は１回目のインクの滴下および硬化後に２回目のインクを滴下する際のインクの濡れ広がり具合を下記の基準で評価した。
○：良好（下塗り層が重ね塗り層で全て覆われていない画素が存在しない場合）
×：不良（下塗り層が重ね塗り層で全て覆われていない画素が存在する場合）
＜比較結果＞
表１〜３に示した結果から、以下のことが明らかである。即ち、Ｒ、Ｇ、Ｂの３色全てで１回目のインクを滴下して硬化させた後、選択した画素全てで画素中央部の膜厚（Ｔ１）とブラックマトリクスに接する画素周縁部の膜厚（Ｔ２）がＴ１＞Ｔ２の関係になっている場合には、濡れ性の悪化が見られ、更には画素内段差も悪化する傾向が見られ、画素内およびＣＦ平坦性に対して好ましくない。
【００７９】
さらに、Ｒ、Ｇ、Ｂの３色全てで１回目のインクの滴下および硬化後の任意の画素中心部の膜厚が前記画素内で最も薄くなっていない場合には、前記同様に濡れ性の悪化が見られ、更には画素内段差も悪化する傾向が見られ、画素内およびＣＦ平坦性に対して好ましくない。
【００８０】
これに対して、インクの滴下回数が２回で、且つ、１回目のインクの滴下および硬化後の選択した全ての画素中央部の膜厚（Ｔ１）とブラックマトリクスに接する画素周縁部の膜厚（Ｔ２）がＴ１≦Ｔ２の関係になっている場合には、いずれも画素内段差と濡れ性の点で良好であった。
【００８１】
また、インクの滴下回数が２回で、且つ、１回目のインクの滴下および硬化後の選択した全ての画素中央部の膜厚が前記画素内で最も薄い場合には、いずれも画素内段差と濡れ性の全てで良好であった。
【００８２】
さらに、調製したインク粘度は１〜２０ｍＰａ・ｓの範囲であり、不吐出、ミスディレクションによる混色等の不具合は生じなかった。
【産業上の利用可能性】
【００８３】
インクジェット装置を用いてインク滴下と硬化を２回に分けて繰り返す本発明は、上記に詳細に記載したカラーフィルタの製造以外に、機能性インクを吐出して平坦性が要求される有機ＥＬ素子の発光層形成、有機ＴＦＴ形成、プリント基板の配線形成等幅広く応用できる。
【符号の説明】
【００８４】
１…光透過性基板
２…遮光層
３…ブラックマトリクス
４…開口部
５…インクジェットヘッド
６ａ〜６ｃ…着色インク
７ａ〜７ｃ…下塗り層
８ａ〜８ｃ…着色部
【図１】
2010197560.tif 000006